СПОСОБ ПРИГОТОВЛЕНИЯ НАНЕСЕННОГО КАТАЛИЗАТОРА СИНТЕЗА ФИШЕРА-ТРОПША НА ОСНОВЕ КОБАЛЬТА

1. Способ приготовления нанесенного катализатора синтеза Фишера-Тропша на основе кобальта, который включает:
1
1
на первой стадии активации обработку частиц нанесенного предшественника катализатора синтеза Фишера-Тропша на основе кобальта, включающего носитель для катализатора, пропитанный кобальтом и содержащий оксид кобальта, водородсодержащим газом-восстановителем или азотсодержащим газом при первой скорости нагревания HR1 до тех пор, пока температура предшественника не достигнет значения T, причем 80°C≤T≤180°C, с образованием частично обработанного предшественника катализатора;
1
1
2
2
2
2
на второй стадии активации обработку частично обработанного предшественника катализатора водородсодержащим газом-восстановителем при второй скорости нагревания HR2 с шагом х, где х является целым числом больше 1 и 0≤HR2<HR1, в течение времени t, причем t составляет 0,1-20 ч, с образованием частично восстановленного предшественника катализатора; и затем на третьей стадии активации обработку частично восстановленного предшественника катализатора водородсодержащим газом-восстановителем при третьей скорости нагревания HR3, причем HR3>HR2, до тех пор, пока температура частично восстановленного предшественника катализатора не достигнет значения T, и выдержку частично восстановленного предшественника катализатора при T в течение времени t, причем t составляет 0-20 ч, с образованием активированного нанесенного катализатора синтеза Фишера-Тропша на основе кобальта.
2. Способ по п.1, в котором на первой стадии активации 0,5°C/мин≤НR1≤10°C/мин.
3. Способ по п.1, в котором на первой стадии активации 1°C/мин≤НR1≤2°C/мин.
1
4. Способ по п.1, в котором на второй стадии активации 1≤t≤10 ч.
1
5. Способ по п.4, в котором на второй стадии активации 2≤t≤6 ч.
1
Н
H
1
Н
6. Способ по п.1, в котором на второй стадии активации предшественник нагревают от температуры T до температуры Т, где T>T и Т<200°С.
2
7. Способ по п.1, в котором на третьей стадии активации 300°С≤Т≤600°С.
2
8. Способ по п.1, в котором на третьей стадии активации 1≤t≤10 ч.
9. Способ по п.1, в котором объемная скорость газа во время обработок на первой, второй и третьей стадиях является постоянной.
10. Способ по п.1, в котором обработку на первой, второй и третьей стадиях активации проводят при давлении 0,6-1,3 бар (а).
2
11. Способ по п.1, в котором на первой стадии активации используют водородсодержащий газ-восстановитель, содержащий на каждой стадии активации более 90 об.% Н и менее 10 об.% инерта.
2
12. Способ по п.1, в котором водородсодержащий газ на каждой стадии активации содержит более 97 об.% Н и менее 3 об.% инерта.